(57)【特許請求の範囲】
【請求項１】
珪素四面体ＳｉＯ4の層状結晶が波形に湾曲した状態で積層することによりハニカム状の多孔構造を形成するとともに、この積層した層状結晶の層間には珪酸の脱水縮合によるＳｉＯ2の層間架橋が形成されることにより、多孔性の担体が構成されており、孔径が１〜１０ｎｍの範囲にあり、かつ奥行きが孔径の１０倍〜１００，０００倍の範囲にある多孔性の担体であって、その細孔容量が０．１ｃｃ／ｇ以上であることを特徴とする徐放剤用担体。
【請求項２】
珪素四面体ＳｉＯ4の層状結晶が波形に湾曲した状態で積層することによりハニカム状の多孔構造を形成するとともに、この積層した層状結晶の層間には珪酸の脱水縮合によるＳｉＯ2の層間架橋が形成されることにより、多孔性の担体が構成されており、孔径が１〜１０ｎｍの範囲にあり、かつ奥行きが孔径の１０倍〜１００，０００倍の範囲にある多孔性の担体であって、その細孔容量が０．１ｃｃ／ｇ以上である徐放剤用担体と、前記徐放剤用担体に含浸された薬剤とからなることを特徴とする徐放剤。
【発明の詳細な説明】
【０００１】
【産業上の利用分野】
本発明は徐放剤用担体に関し、更に詳しくは、高分子材料用の老化防止剤や硬化剤、農薬、肥料、殺菌剤、消毒剤、抗菌剤、防虫剤、殺虫剤、除草剤、芳香剤、害虫忌避剤、各種の医薬や生理活性物質等、種々の機能や作用を有する化学物質（本明細書においては、以下、これらの化学物質を「薬剤等」と言い、かつ、その分子を「機能性分子」という。）を貯留するとともに、これらの薬剤等を経時的に徐々に放出させるための徐放剤用担体に関する。
【０００２】
【従来の技術】
広範囲の産業分野にわたり、薬剤等を徐放性の担体に担持させ、徐放剤として使用したいという要求がある。
【０００３】
かかる目的から、従来、例えば次のような技術が開示されている。
▲１▼粒子状の薬剤等をセルロース等の分子で被覆して徐放性のマイクロカプセルとする（特開平３−１４５４０４号公報）。
【０００４】
▲２▼大環状の化学構造を有する化合物を合成し、これに機能性分子を包接させて、徐放性の包接化合物とする（特開平４−２９７４２９号公報）。
【０００５】
▲３▼既知の雲母、カオリン、スメクタイト系粘土鉱物、シリカゲルやコロイダルシリカ、ゼオライト、セピオライト等を徐放剤用担体とし、これに薬剤等を含浸させる（特開昭６２−５７４８６号公報、特開昭６２−２０９１６１号公報、特開昭６３−１４４２号公報、特開平２−２０２５７５号公報、特開平２−２３９１７６号公報、特開平３−２２９６３４号公報、特開平４−９１０２３号公報、特開平４−２２４５１１号公報、特開平４−３００８０１号公報）。
【０００６】
▲４▼上記の多孔性物質に薬剤等を含浸させた後、更に多孔性物質の表面を適当な材料で被覆してマイクロカプセル化する（特開平２−３００３８号公報）。
【０００７】
【発明が解決しようとする課題】
しかし、上記の従来技術にはそれぞれ問題があった。
【０００８】
例えば、上記▲１▼，▲４▼のマイクロカプセル化技術については、薬剤等の適当な放出量と放出速度とを実現するために、薬剤等の粒子の粒径、被覆層の厚さや被覆層の成分等を微妙に調製する必要があり、生産工程が複雑になる。また、被覆層の材料は高価なものが多い。
【０００９】
次に、上記▲２▼の包接化合物については、ホストとゲストとの分子サイズの適合性が厳しく要求されるため、ゲストとして用い得る薬剤等の選択の幅が極めて狭い。しかもホストである大環状の化学構造を有する化合物の合成プロセスも煩雑であるため、コスト高となる。
【００１０】
更に、上記▲３▼，▲４▼で用いられる多孔性物質についても、それぞれ次のような不具合がある。
雲母やカオリン等の層状粘土鉱物は、うまく乾燥させると団粒構造を形成し、団粒の一次粒子間や二次粒子間の隙間に薬剤等を吸着させることができる。しかし、その吸着量は微小なものであり、しかも吸着力が弱いため薬剤等の大部分は早期に放出されてしまう。
【００１１】
スメクタイト系の粘土鉱物（例えばモンモリロナイト，ヘクトライト）はその層間に機能性分子をとり込んだ層間化合物を形成し得るので、上記の雲母やカオリン等よりも薬剤等の吸着可能量が多いが、それでもせいぜい５〜７重量％に過ぎない。しかも層間化合物が形成されるのは、薬剤等が極性分子である場合に限られる。
【００１２】
シリカゲルやコロイダルシリカは、その一次粒子間の隙間による薬剤等の吸着を利用できるが、やはり吸着量が不十分で、薬剤等の放出速度も制御し難い。
【００１３】
ゼオライトやセピオライトは数Åの直径の多数の細孔を有するため、現在までのところ、徐放剤用担体として最も広範囲に利用されているが、細孔容量が小さいことから薬剤等の吸着量が不十分であり、細孔直径が小さいことから吸着可能な薬剤等の種類が限定されるとともに一旦吸着した機能性分子を放出し難く、一方、放出可能な小さな機能性分子を吸着した場合には細孔の奥行きが少ないことから機能性分子を簡単に放出してしまい、長期間にわたる徐放効果を期待することが難しい。
【００１４】
そこで本発明は、薬剤等の種類や機能性分子の大きさに対する選択の幅が広く、これらを多量に含浸させることができ、しかも長期間にわたる徐放効果を期待できる徐放剤用担体を提供することを、その解決すべき課題とする。
【００１５】
【課題を解決するための手段】
（第一発明の構成）上記の課題を解決するための本願第一発明（請求項１に記載の発明）の構成は、珪素四面体ＳｉＯ4の層状結晶が波形に湾曲した状態で積層することによりハニカム状の多孔構造を形成するとともに、この積層した層状結晶の層間には珪酸の脱水縮合によるＳｉＯ2の層間架橋が形成されることにより、多孔性の担体が構成されており、孔径が１〜１０ｎｍの範囲にあり、かつ奥行きが孔径の１０倍〜１００，０００倍の範囲にある多孔性の担体であって、その細孔容量が０．１ｃｃ／ｇ以上であることを特徴とする徐放剤用担体である。
【００１６】
（第二発明の構成）上記の課題を解決するための本願第二発明（請求項２に記載の発明）の構成は、珪素四面体ＳｉＯ4の層状結晶が波形に湾曲した状態で積層することによりハニカム状の多孔構造を形成するとともに、この積層した層状結晶の層間には珪酸の脱水縮合によるＳｉＯ2の層間架橋が形成されることにより、多孔性の担体が構成されており、孔径が１〜１０ｎｍの範囲にあり、かつ奥行きが孔径の１０倍〜１００，０００倍の範囲にある多孔性の担体であって、その細孔容量が０．１ｃｃ／ｇ以上である徐放剤用担体と、前記徐放剤用担体に含浸された薬剤とからなることを特徴とする徐放剤である。
【００１７】
【作用】
本願第一発明、第二発明の徐放剤用担体における多数の細孔の孔径は１〜１０ｎｍの範囲にある。これは、薬剤等の機能性分子のほとんどのものを細孔内にとり込むことができる孔径であり、しかもゼオライトの場合のように吸着力過剰とならず、機能性分子を容易に放出し得る孔径でもある。
【００１８】
次に、細孔の奥行きが孔径の１０倍〜１００，０００倍もあるので、吸着された機能性分子の大部分が細孔の奥の方に存在する。従って機能性分子が外部環境へ放出（空気中への気化あるいは環境水中への溶解など）されるに当たり、細孔の開口部付近にある機能性分子は容易に放出されるが、細孔の奥の方に存在する大部分の機能性分子は時間をかけて細孔の開口部付近へ移動し、徐々に放出される。即ち、これらの機能性分子が制約のない環境下で自然に空気中へ気化したり環境水中への溶解して拡散するのに要する時間に比し、極めて長い時間をかけて、徐々に放出されるのである。
なお、このような細孔の奥行きの深さは、徐放剤用担体において、珪素四面体ＳｉＯ４  の層状結晶が波形に湾曲した状態で積層することによりハニカム状の多孔構造を形成している点に起因する。
【００１９】
また、従来の雲母、カオリン、スメクタイト系粘土鉱物、シリカゲルやコロイダルシリカ、ゼオライト、セピオライト等に比し、細孔容量が０．１ｃｃ／ｇ以上と極めて大きいので、多量の薬剤等を含浸させることができる。
なお、このような細孔容量の大きさは、徐放剤用担体が薄い層状結晶により構成され、この層状結晶がそのまま細孔の壁部となっている点に起因する。即ち、細孔の多さ、大きさに比して細孔の壁部を構成する成分が少ないため、極めて大きい細孔容量が得られるのである。
【００２０】
ちなみに、本発明の徐放剤用担体は、その成分の殆どが環境や生物体に対して無害なＳｉＯ２  である。またその粒子形状も顆粒状であって、人体への有害性が云々されている繊維状や板状ではない。また、本発明の徐放剤用担体はＳｉＯ２  を主体とするため７００°Ｃ以上の耐熱性を有しているが、特に、含水率が１０ｗｔ％以上である結晶性層状珪酸塩を原料とした場合は、８００〜１０００°Ｃの高温に耐える担体が得られる。
【００２１】
【発明の効果】
本発明の徐放剤用担体は、薬剤等の種類や機能性分子の大きさに対する選択の幅が広く、これらを多量に含浸させることができ、しかも長期間にわたる徐放効果を期待できる。
【００２２】
【実施態様】
次に本願第一発明、第二発明の実施態様について説明する。
【００２３】
（徐放剤用担体の構成）
本発明の徐放剤用担体は、後述する製造プロセスにおいて、例えば細孔形成用の有機物の分子サイズを選択することにより、その細孔の孔径を種々にコントロールできる。そこで、孔径が１〜１０ｎｍの範囲にあるようにコントロールしたものが良い。なぜなら、徐放剤用担体の細孔の孔径は、機能性分子に対する最適の吸着機能を持たせるために、機能性分子のサイズの約１０倍〜約１００倍程度であることが望まれ、かかる孔径が具体的には１〜１０ｎｍの範囲に相当するからである。
【００２４】
上記細孔の孔径が１ｎｍ未満の場合は、孔径の不足から、機能性分子の吸着が難しくなったり、吸着しても放出され難くなったりする。細孔の孔径が１００ｎｍを超える場合は、孔径が過大であるために機能性分子に対する吸着力が不足しがちになる。
【００２５】
本発明の徐放剤用担体の細孔容量は、後述する製造プロセスにおいて、例えば細孔形成用の有機物の使用量を選択することにより、種々にコントロールできる。そこで、細孔容量が０．１ｃｃ／ｇ以上であるようにコントロールしたものが良い。細孔容量がこれ以下では、薬剤等の吸着量が必ずしも満足できないからである。
【００２６】
本発明の徐放剤用担体における細孔の奥行きは、後述する製造プロセスにおいて、例えば徐放剤用担体の粒径を調製することにより、種々にコントロールできる。そこで、細孔の奥行きが孔径の１０倍〜１００，０００倍であるようにコントロールしたものが良い。これを具体的なサイズで言えば、奥行きが１０ｎｍ〜１００μｍであるものが良い。奥行きが１０ｎｍ未満であると、機能性分子の長期間にわたる徐放効果を期待し難く、奥行きが１００μｍを超える場合は、１００μｍを超える奥行き部分について徐放用細孔としての実質的な機能を期待し難い。
【００２７】
本発明の徐放剤用担体の代表的な具体例として、層状シリカ多孔体、あるいは、層状シリカ金属酸化物多孔体を挙げることができる。
【００２８】
図１、図２に示すように、層状シリカ多孔体１は、珪素四面体ＳｉＯ４  の層状結晶２が波形に湾曲した状態で積層することにより、多数の細孔３を有するハニカム状の多孔構造を形成するとともに、この積層した層状結晶の層間における接合部４には珪酸の脱水縮合によるＳｉＯ２  の層間架橋を形成したものである。即ち、層状シリカ多孔体は、骨格の組成がＳｉＯ２  である（図３参照）。
【００２９】
一方、層状シリカ金属酸化物多孔体は、前記層状シリカ多孔体１における珪素四面体ＳｉＯ４  の層状結晶２を構成する珪素のうちの一部の珪素に、珪素以外の金属原子（Ｍ）が結合したものである。即ち、層状シリカ金属酸化物多孔体は、骨格の組成がＳｉＯ２  金属複合酸化物である。
【００３０】
上記金属原子（Ｍ）としては、アルミニウム（Ａｌ）、ジルコニウム（Ｚｒ）、ガリウム（Ｇａ）、ベリリウム（Ｂｅ）、マグネシウム（Ｍｇ）、イットリウム（Ｙ）、ランタン（Ｌａ）、スズ（Ｓｎ）、鉛（Ｐｂ）等が用いられる。
【００３１】
（層状シリカ多孔体の製造方法）
次に、徐放剤用担体の代表的な製造方法について説明する。この方法は、層間拡張工程と、焼成工程とからなるものである。但し、本発明の徐放剤用担体の範囲が、これらの製造方法によって製造されたものに限定されることを意味するものではない。
【００３２】
層間拡張工程においては、カネマイト等の結晶性層状珪酸塩を交換性有機物イオンの水溶液中で加熱攪拌処理することにより層状結晶の層間に有機物陽イオンを導入するとともに、ＳｉＯ２  の層間架橋を形成させる。
【００３３】
上記有機物陽イオンは、珪素四面体層の層間に含まれるナトリウムイオン等のアルカリ金属イオンとの交換によって導入されるが、有機物陽イオンはアルカリ金属イオンよりも嵩高であるため、結晶性層状珪酸塩の層間は拡幅される。一方、有機物陽イオンが導入された部分を除く、隣合うシート層中のシラノール（Ｓｉ−ＯＨ）同士が脱水縮合され、シロキサン結合（Ｓｉ−Ｏ−Ｓｉ）が形成される。このようなＳｉＯ２  の層間架橋が形成されている部分では層間は拡幅されない。この結果、図１、図２に示すようなハニカム状の多孔構造が形成されるのである。なお、結晶性層状珪酸塩は粘土と異なり水に対する膨潤性がないため、一般的な水膨潤の手法ではかかる層間拡張は困難である。
【００３４】
上記の結晶性層状珪酸塩としては、珪素四面体層の層間にナトリウムイオンを含んだ結晶性層状珪酸ナトリウム、例えばカネマイトＮａＨＳｉ２  Ｏ５  ・３Ｈ２  Ｏ、ジ珪酸ナトリウムＮａ２  Ｏ５  、マカタイトＮａ２  Ｓｉ４  Ｏ５  ・５Ｈ２  Ｏ、アイラアイトＮａ２  Ｓｉ８  Ｏ１７・ｘＨ２  Ｏ、マガディアイトＮａ２  Ｓｉ１４Ｏ２３・ｘＨ２  Ｏ、ケニヤアイトＮａ２  Ｓｉ２０Ｏ４１・ｘＨ２  Ｏ等が代表的であるが、これらに限定されない。
【００３５】
層状シリカ多孔体の細孔の奥行きは、原料である結晶性層状珪酸塩の平面芳香のサイズに一致するので、上記の結晶性層状珪酸塩のサイズを選択することにより、細孔の奥行きを調整できる。そのサイズの選択は、結晶性層状珪酸塩自体を結晶化処理により合成するときは結晶化の処理時間の長短により可能であり、既存の結晶性層状珪酸塩を用いるときは適宜な手段による粉砕処理により可能である。
【００３６】
上記の結晶性層状珪酸塩のうち、特にカネマイトのように層状結晶が単一の珪素四面体層からなるものは単位重量当たりの表面積が大きいので、これを用いて製造した層状シリカ多孔体も比表面積が大きくなる。
カネマイトを用いて製造される層状シリカ多孔体の場合、単一層構造が保持されたままで上下のシート層が部分的に接合するので、典型的なハニカム状の多孔構造となる。
【００３７】
上記の結晶性層状珪酸塩における含水率は１０ｗｔ％以上であることが望ましい。この場合、層間拡張工程において結晶性層状珪酸塩が水に良く分散し、層間のアルカリ金属イオンと有機物陽イオンとのイオン交換が短時間で十分に行われる。含水率が１０ｗｔ％未満では、結晶性層状珪酸塩が凝集し易くなり、上記のイオン交換が起こり難くなる。
【００３８】
含水率が１０ｗｔ％以上である結晶性層状珪酸塩を原料に用いると、層状シリカ多孔体の比表面積が１０００ｍ２  ／ｇ以上と特に大きくなり、またアルカリ金属イオンの残存量が０．２ｗｔ％以下になる。このため、８００°Ｃ〜１０００°Ｃの高温下でも結晶化し難く、細孔も安定な優れた耐熱性の担体になる。
【００３９】
上記の有機物陽イオンの種類は限定されないが、好ましくは有機オニウムイオン、特にアルキルアンモニウムイオン等が、試料調製の容易さやイオン交換能力の高さ等の点から優れている。
他の好ましい有機物陽イオンとして、アルキルトリメチルアンモニウムイオン、ヘキサデシルトリメチルアンモニウムイオン、テトラデシルトリメチルアンモニウムイオン、ジメチルジアルキルアンモニウムイオン、ベンジルトリメチルアンモニウムイオン等を挙げることができる。
【００４０】
一例としてセチルトリメチルアンモニウムイオンを用いた場合、細孔径は約３ｎｍ、細孔容量は約１ｃｃ／ｇのものが得られる。
【００４１】
有機物陽イオンの分子サイズは層状シリカ多孔体における細孔径を直接に規定するので、有機物陽イオンの選択により細孔径を任意に設計することができる。そして、単一種類の有機物陽イオンを用いれば細孔径の分布を狭い範囲でほぼ均一に設計でき、分子サイズの異なる複数種類の有機物陽イオンを用いれば細孔の径を幅広く分布させることができる。
【００４２】
次いで、焼成工程においては、層間拡張工程によって得られた固形分を濾過、乾燥し、次いでこれを焼成する。かかる操作によって、層間拡張工程で導入された有機物陽イオンが層間から除去され、層状シリカ多い孔体が完成する。
【００４３】
上記の焼成は、通常は５００〜１０００°Ｃ位の温度で数時間行うのが良い。焼成温度が高すぎると多孔体構造が崩壊する恐れがあり、逆に焼成温度が低すぎると細孔の形成が不十分となる恐れがある。
【００４４】
（層状シリカ金属酸化物多孔体の製造方法）
層状シリカ金属酸化物多孔体の製造に当たっては、上記の層間拡張工程によって得られた固形分を濾過したところで、これを珪素と異なる金属の塩と接触させる金属付加工程を設定し、その後焼成する。
【００４５】
この金属付加工程において、金属塩の種類や使用態様は限定されず、例えば金属塩の溶液を用いたり、上記固形分を乾燥させた粉末を金属塩の粉末と混合して接触させても良い。
【００４６】
（徐放剤用担体の使用）
徐放剤用担体に含浸させる薬剤等は、用途に応じて自由に選択できる。それらの一例を挙げれば、農薬用殺虫剤としてのサリチオン、マラソン、ジメトエート、ダイアジノン、ジエチルアミド、２−エチルチオメチルフェニル＝メチルカルバメート、チオリン酸、２−メチル−３−シクロヘキセン−１−カルボン酸等があり、殺菌剤としてはノニルフェノールスルホン酸銅、ジネブ、アンゼブ、チウラム、ポリオキシン、シクロヘキシミド等があり、除草剤ではクロメトキシニル、ニトラリン、３−（３，３−ジメチルウレイド）フェニル＝ターシャリーブチルカルバマート等があり、抗菌剤としてはヒノキオール、害虫忌避剤としてはフェノール系化合物、プラスチック用酸化防止剤としては２，２−ビス（４−ヒドロキシフェニル）プロパン等のビスフェノール、シクロヘキサンの縮合物、ジサリチルレゾルシン、亜リン酸エステル等があり、老化防止剤としてはフェニル−β−ナフチルアミン等のアミン化合物、スチレン化フェノール等のフェノール化合物、チオ尿素誘導体、ベンゾイミダゾール類があり、肥料としては尿素、硫安、硝安等のアンモニア系化合物、過リン酸石灰、重過リン酸石灰等のリン化合物、カリを含む化合物等がある。
【００４７】
これらの薬剤等は、目的に応じ、適当な割合で任意に組み合わせて徐放剤用担体に含浸させても良い。
【００４８】
徐放剤用担体に薬剤等を含浸させる方法は限定がなく、任意の方法を用いることができる。そのような方法の例として、次のようなものがある。これらの方法例は、単独に用いても良く、適宜に組み合わせて用いても良い。
【００４９】
▲１▼徐放剤用担体と薬剤等を容器に密封し、加熱して機能性分子をガス化させ、徐放剤用担体をこのガス中に晒して、徐放剤用担体の細孔中に機能性分子を吸着させる方法。
【００５０】
▲２▼薬剤等を加熱して溶融させ、その溶融液中に徐放剤用担体を浸漬して薬剤等を含浸させる方法。
【００５１】
▲３▼薬剤等を溶媒に溶解してその溶媒を蒸発させ、この蒸気中に徐放剤用担体を晒して、徐放剤用担体に薬剤等を含浸させる方法。
【００５２】
▲４▼その他、徐放剤用担体と薬剤等を適当な量比で混合した後にその混合物を薬剤等の融点以上に加熱する方法、薬剤等の原料物質を徐放剤用担体の細孔中に含浸させた後に加熱等により細孔中で薬剤等を合成する方法。
【００５３】
以上のような含浸処理の後、更に、徐放剤用担体の表面を高分子膜やデキストリン等で覆うことにより、薬剤等の放出速度が一層遅くなるように調節することもできる。一方、以上のプロセスにより製造した徐放剤の濃度が高すぎる場合には、これを粘土やシリカゲル等の安価な粉体やバインダで増量しても良い。
【００５４】
本発明の徐放剤用担体を用いた徐放剤は、そのまま使用され、あるいは他の徐放剤の使用方法にならい適宜な形状に成形したり、通気、通水性の容器に封入されたりして、使用される。
【００５５】
【実施例】
（実施例１）
非晶質水和珪酸ナトリウムを７００°Ｃで６時間空気中で焼成し、１０００ｍｌの水に分散させ、３時間攪拌することにより、結晶性層状珪酸塩としてのカネマイトを合成した。
【００５６】
次いで、０．１ｍｏｌ／ｄｍ３  セチルトリメチルアンモニウムクロライド水溶液１リットルに上記カネマイト５０ｇを分散させ、７０°Ｃで３時間攪拌して、カネマイトをセチルトリメチルアンモニウムイオンでイオン交換した。
【００５７】
その後、室温に冷却した後、２Ｎ−ＨＣｌ水溶液を加え、ｐＨを８．５に調整し、ろ過、水洗を行った。次いでこれを乾燥し、空気中７００°Ｃで６時間焼成して層状シリカ多孔体の粉末を得た。
【００５８】
（実施例２）
ジチオリン酸−Ｏ，Ｏ−ジメチル−Ｓ−（１，２−ジエトキシカルボニルエチル）（いわゆるマラソン剤）をアセトンに３０ｗｔ％の濃度で溶解し、この溶液５０ｃｃに実施例１の層状シリカ多孔体１０ｇを添加して攪拌した後、ろ過してアセトンを乾燥除去した。このもののマラソン剤分子の含浸量を熱重量分析で測定したところ、２０ｗｔ％であった。
【００５９】
（比較例１）
実施例２と同じ条件で合成ゼオライト（東ソー（株）製、規格Ｎｏ．  Ａ−３）１０ｇにマラソン剤を含浸させたところ、その含浸量は３ｗｔ％であった。
【００６０】
（実施例３）
実施例２で得られたマラソン剤含浸層状シリカ多孔体１０ｇをカオリン（ジョージアカオリン社製  Ｈｙｄｎｉｔｅ−ＰＸＳ  ）５０ｇと乳鉢中で混合し、内径１０ｍｍφ、長さ２０ｍｍのガラス管中に入れてこのガラス管の下端にろ紙を当て、室温下、送液ポンプにより蒸留水を１ｃｃ／分の割合で上から流した。そしてガラス管通過液中のＴＯＣ（Ｔｏｔａｌ  Ｏｒｇａｎｉｃ  Ｃａｒｂｏｎ）をＢｅｃｋｍａｎ  社製  Ｍｏｄｅｌ  ９１５Ｂ  Ｔｏｔａｌ  Ｏｒｇａｎｉｃ  Ｃａｒｂｏｎ  Ａｎａｌｙｚｅｒ  により分析し、これに基づいてマラソン剤の水への溶解量（層状シリカ多孔体からの放出量）を推定した。その結果、溶解量は１０ｐｐｍであった。
【００６１】
（比較例２）
実施例３で用いたのと同一のカオリン５０ｇにマラソン剤２ｇを乳鉢中で混合し、実施例３と同じ試験方法でマラソン剤の水への溶解量を推定した。その結果、溶解量は２００ｐｐｍであった。
【００６２】
（実施例４）
実施例１で得た層状シリカ多孔体１０ｇを大内新興化学（株）製のゴム用老化防止剤ノクラック８１０−ＮＡ（Ｎ−フェニレン−Ｎ’−イソプロピル−Ｐ−フェニレンジアミン）５ｇとアルミナ製乳鉢中で十分に混合した後、ガラス製容器に密封して、８５°Ｃで２０分間加熱し、ノクラック８１０−ＮＡの層状シリカ多孔体への溶融、含浸を行わせた。
【００６３】
その後、ノクラック８１０−ＮＡ含浸層状シリカ多孔体をガラス製容器から取り出して、その１５重量部に対し、天然ゴムＲＳＳ＃１を１００重量部、酸化亜鉛を５重量部、ステアリン酸を１重量部、硫黄を２．５重量部、加硫促進剤（ノクセラ−ＭＳＡ−Ｆ）を１重量部を配合し、１４０°Ｃ×２５分の加硫処理を行った。
【００６４】
そして上記の加硫処理を行ったものについて、所定日数経過後のノクラック８１０−ＮＡの揮発量をギヤー式老化試験機を用い、ＪＩＳ６３−１の空気加熱老化試験法に準じて８０°Ｃで処理した後の加熱減量率（％）により調べた。その結果、層状シリカ多孔体に含浸されたノクラック８１０−ＮＡの減量率は、５日経過後で２０％、１０日経過後で２５％、２０日経過後で３０％であった。
【００６５】
（比較例３）
ノクラック８１０−ＮＡの５重量部に対し、天然ゴムＲＳＳ＃１を１００重量部、酸化亜鉛を５重量部、ステアリン酸を１重量部、硫黄を２．５重量部、加硫促進剤（ノクセラ−ＭＳＡ−Ｆ）を１重量部を配合し、１４０°Ｃ×２５分の加硫処理を行い、実施例４と同じ方法でノクラック８１０−ＮＡの減量率を調べたところ、５日経過後で６０％、１０日経過後で７３％、２０日経過後で７８％であった。
【００６６】
（実施例５）
実施例４で得た加硫ゴムをオゾン劣化試験（ＪＩＳ−Ｋ−６３０１）に供した。即ち、前記加硫ゴムを１０％伸長した状態で５０ｐｐｈｍのオゾンに４０°Ｃで５時間晒し、ゴムの亀裂の有無を観測したが、亀裂は観測されなかった。一方、比較例３で得た加硫ゴムを同じオゾン劣化試験に供したところ、細かい亀裂が僅かに観測された。
【００６７】
（実施例６）
実施例４で得た加硫ゴムと、比較例３で得た加硫ゴムとを、それぞれ室温でアセトン抽出（１４日間、その間アセトンを３回交換）した後、いずれも実施例５と同じ条件でオゾン劣化試験に供した。その結果、実施例４で得た加硫ゴムには亀裂が観測されず、比較例３で得た加硫ゴムには多数の亀裂が発生した。
【００６８】
（実施例５，６の評価）
実施例５，６のオゾン劣化試験は促進試験の性格があり、これらの試験結果より、ノクラック８１０−ＮＡ含浸層状シリカ多孔体はノクラック８１０−ＮＡを長期間にわたり徐々に放出することが確認された。
【図面の簡単な説明】
【図１】本発明の徐放剤用担体の多孔構造を示す図である。
【図２】本発明の徐放剤用担体の多孔構造の要部を示す図である。
【図３】本発明の徐放剤用担体の骨格構造を示す図である。
【図１】
0003572419.tif 000002
【図２】
0003572419.tif 000003
【図３】
0003572419.tif 000004